(57)【特許請求の範囲】
【請求項１】
フィルム幅方向の両端部分の片面または両面に凹凸を有し、該凹凸が形成された部分の静摩擦係数（μＡ）と凹凸のない部分の静摩擦係数（μＢ）の比（μＡ／μＢ）が、０．７以上０．９以下であり、凹凸の高さ（Ｈ）と１００ｍｍ２あたりの凹凸の個数（Ｎ）が、次式（２）〜（５）の関係を満たすことを特徴とする熱可塑性樹脂フィルムロール。
１０個≦Ｎ≦８５個 （２）
３μｍ≦Ｈ≦２５μｍ （３）
Ｈ≧−０．１７５Ｎ＋１０ （４）
Ｈ≦−０．１７５Ｎ＋２０ （５）
【請求項２】
凹凸の高さ（Ｈ）、１００ｍｍ２あたりの凹凸の個数（Ｎ）およびフィルムロールの幅（Ｌ）が次式（１）の関係を満たすことを特徴とする請求項１記載の熱可塑性樹脂フィルムロール。
０．０５≦Ｈ（μｍ）×Ｎ（個）／Ｌ（ｍｍ）≦０．８ （１）
【請求項３】
凹凸が形成された部分の表裏の摩擦係数の比が０．６５以上０．９５以下であることを特徴とする請求項１または２に記載の熱可塑性樹脂フィルムロール。
【請求項４】
フィルムの厚みが５０μｍ以上５００μｍ以下であることを特徴とする請求項１〜３のいずれかに記載の熱可塑性樹脂フィルムロール。
【請求項５】
フィルムの下記凹凸部分の面積の割合が、２５％を超え５０％未満であることを特徴とする請求項１〜４のいずれかに記載の熱可塑性樹脂フィルムロール。
フィルムの凹凸部分の面積の割合：フィルム両端部の凹凸が形成された部分（フィルム幅方向の端部の最も外側の凹凸〜最も内側の凹凸の範囲内）を片側５視野ずつ合計１０視野観察し、凹凸部分の面積を凹凸が形成された部分の面積（測定視野面積）で除して、１００倍する。凹凸形状が楕円または不定形の場合は、長径と短径の平均を直径とした円として面積の割合を算出する。
【請求項６】
フィルムのヘイズが５％以下であることを特徴とする請求項１〜５のいずれかに記載の熱可塑性樹脂フィルムロール。
【請求項７】
フィルムが、光学用フィルムの基材として使用されるものであることを特徴とする請求項１〜６のいずれかに記載の熱可塑性樹脂フィルムロール。
【請求項８】
フィルムが、長手方向と幅方向に同時に延伸されていることを特徴とする請求項１〜７のいずれかに記載の熱可塑性樹脂フィルムロール。
【発明の詳細な説明】
【技術分野】
【０００１】
本発明は、光学用フィルム、表面保護材、磁気記録媒体、感熱転写材、電気絶縁材料、離型材および包装材料等の用途、中でも光学用フィルムおよび表面保護材など透明性が求められる用途に有効に用いられる熱可塑製樹脂フィルムロールに関するものである。
【背景技術】
【０００２】
熱可塑性樹脂フィルムは、物理的性質に優れ、かつ生産性にも優れているため、さまざまな用途に広く用いられており、近年は、ＩＴ分野の伸びに伴い、熱可塑性樹脂フィルムは、ディスプレイ用の反射防止フィルム、液晶用バックライト用拡散板、タッチパネル用など基材や光ディスクおよび液晶位相差板など光学用部材の工程紙などの光学用フィルムの用途が増えてきている。
【０００３】
このような光学用フィルムでは、高い透明性が要求されるため、一般的な包装用フィルムや工業材料用フィルムに易滑材として添加されている不活性粒子はほとんど添加されていない。不活性粒子が添加されていない光学用フィルムは、非常に平滑で滑りにくいため、フィルム製造工程での搬送性が悪く、搬送ロール上で蛇行したり、最終的にロール上に巻取った場合にフィルム層間に巻き込んだ空気が抜けにくく、巻きずれを起こすことがある。
【０００４】
また、フィルムは、通常、紙やプラスチック等からなる筒（紙管と呼ぶことがある。）に巻き取られフィルムロールが形成される。その際、フィルムの巻き取りに先立ち、フィルムの先端部が粘着テープで紙管に貼り付け固定され、それから巻き取りが開始される。ところが、フィルムを紙管に貼り付ける際に用いられた粘着テープの跡が、巻き取られたフィルムに転写し、フィルムロール内層のフィルムは製品として使用できなくなるという問題がある。このような問題は、フィルム製造工程のみではなく、フィルムの加工工程中でも同様に惹起し、フィルムの製造と加工工程の歩留まりを低下させる原因となっている。
【０００５】
従来、このような問題を改善する方法して、フィルムの両端部分に突起を形成する方法が提案されている（特許文献１および特許文献２参照）。
【特許文献１】特開２０００−２７２００３号公報
【特許文献２】特開２００２−１８９４４号公報
【発明の開示】
【発明が解決しようとする課題】
【０００６】
しかしながら、これら従来の方法では、フィルムに形成される突起が不適当であり、フィルムの種類やフィルムロールの幅によっては工程中の蛇行や、巻きずれやテープの転写跡を完全に解消することはできなかった。
【０００７】
本発明の目的は、このような問題を解決し、光学用フィルムをはじめとする広い用途に有益に使用することができる、フィルムの製造および加工工程での搬送性が良好で、巻きずれがなく、粘着テープの転写跡が少ない熱可塑性樹脂フィルムロールを提供するものである。
【課題を解決するための手段】
【０００８】
本発明の熱可塑性樹脂フィルムロールは、かかる課題を解決するために、次のような構成を有するものである。
【０００９】
１．フィルム幅方向の両端部分の片面または両面に凹凸を有し、該凹凸が形成された部分の静摩擦係数（μＡ）と凹凸のない部分の静摩擦係数（μＢ）の比（μＡ／μＢ）が、０．７以上０．９以下であり、凹凸の高さ（Ｈ）と１００ｍｍ２あたりの凹凸の個数（Ｎ）が、次式（２）〜（５）の関係を満たすことを特徴とする熱可塑性樹脂フィルムロール。
１０個≦Ｎ≦８５個 （２）
３μｍ≦Ｈ≦２５μｍ （３）
Ｈ≧−０．１７５Ｎ＋１０ （４）
Ｈ≦−０．１７５Ｎ＋２０ （５）
【００１０】
２．凹凸の高さ（Ｈ）、１００ｍｍ２あたりの凹凸の個数（Ｎ）およびフィルムロールの幅（Ｌ）が次式（１）の関係を満たすことを特徴とする前記１記載の熱可塑性樹脂フィルムロール。
０．０５≦Ｈ（μｍ）×Ｎ（個）／Ｌ（ｍｍ）≦０．８        （１）
３．凹凸のある部分の表裏の摩擦係数の比が０．６５以上０．９５以下であることを特徴とする前記１または２に記載の熱可塑性樹脂フィルムロール。
【００１１】
４．フィルムの厚みが５０μｍ以上５００μｍ以下であることを特徴とする前記１〜３のいずれかに記載の熱可塑性樹脂フィルムロール。
【００１２】
５．フィルムの下記凹凸部分の面積が、２５％を超え５０％未満であることを特徴とする前記１〜４のいずれかに記載の熱可塑性樹脂フィルムロール。
フィルムの凹凸部分の面積：フィルム両端部の凹凸が形成された部分（フィルム幅方向の端部の最も外側の凹凸〜最も内側の凹凸の範囲内）を片側５視野ずつ合計１０視野観察し、凹凸部分の面積を凹凸が形成された部分の面積（測定視野面積）で除して、１００倍する。凹凸の形状が楕円または不定形の場合は、長径と短径の平均を直径とした円として面積を算出する。
【００１３】
６．フィルムのヘイズが５％以下であることを特徴とする前記１〜５のいずれかに記載の熱可塑性樹脂フィルムロール。
【００１４】
７．フィルムが、光学用フィルムの基材として使用されるものであることを特徴とする前記１〜６のいずれかに記載の熱可塑性樹脂フィルムロール。
【００１５】
８．フィルムが長手方向と幅方向に同時に延伸されていることを特徴とする前記１〜７のいずれかに記載の熱可塑性樹脂フィルムロール。
【発明の効果】
【００１６】
本発明によれば、加工工程での搬送性が良好で巻きずれがなく、粘着テープの転写跡が少ない熱可塑性樹脂フィルムロールを得ることができ、フィルムの製造および加工工程の歩留まりを上げることができる。
【発明を実施するための最良の形態】
【００１７】
以下、本発明の熱可塑性樹脂フィルムロールについて、更に詳細に説明する。本発明の熱可塑性樹脂フィルムロールは、熱可塑性樹脂からなり、フィルム幅方向の両端部分の片面または両面に凹凸が形成されてなるものである。
【００１８】
本発明で用いられる熱可塑性樹脂としては、例えば、ポリエステル、ポリアミドおよびポリオレフィンなどの樹脂が挙げられ、これらの中でもポリエステル樹脂が好ましく用いられる。
【００１９】
ここでいうポリエステルとは、二塩基酸とグリコールを構成成分とするポリエステルであり、二塩基酸としては、例えば、テレフタル酸、イソフタル酸、フタル酸、ナフタレンジカルボン酸、シクロヘキサンジカルボン酸、アジピン酸、コハク酸、セバシン酸およびダイマー酸などを挙げることができる。また、グリコール成分としては、例えば、エチレングリコール、プロピレングリコール、テトラメチレングリコール、ジエチレグリコール、ナフタレンジオールおよびシクロヘキサンジメタノールなどを挙げることができる。
【００２０】
ポリエステル樹脂の具体的な例としては、例えば、ポリエチレンテレフタレート、ポリブチレンテレフタレート、ポリエチレン−２，６−ナフタレートおよびポリ−１，４−シクロヘキサンジメチレンテレフタレートなどを挙げることができ、特にポリエチレンテレフタレートとポリエチレン−２，６−ナフタレートは、機械強度や寸法安定性などの物理的性質に優れ、かつ生産性にも優れているため、特に好ましく用いられる。
【００２１】
また、本発明で用いられる熱可塑性樹脂は、先に挙げたもののうち１種類単独でも、２種以上の樹脂の共重合体や、２種以上の樹脂の混合体であってもかまわない。また、これらの熱可塑性樹脂の中に、目的に応じて各種添加剤を添加することができる。例えば、易滑性付与のためにコロイダルシリカ、アルミナ、炭酸カルシウム、有機シリコーンおよびポリジビニルベンゼンスルホン酸などの不活性粒子を添加することができる。また、帯電防止剤や酸化防止剤などが添加されていてもかまわない。フィルムが、透明性が要求される光学用途に用いられる場合は、これらの添加物をほとんど添加しないか、もしくは添加するとしても粒径の小さいものを極少量添加することが好ましい。
【００２２】
本発明の熱可塑性樹脂フィルムロールは、フィルム幅方向の両端部分の凹凸のある部分（凹凸が形成された部分）の摩擦係数（μＡ）と、凹凸のない部分の摩擦係数（μＢ）の比（μＡ／μＢ）が、０．６５以上０．９５以下であることが必要であり、上記の比は、好ましくは０．７以上０．９３以下であり、更に好ましくは０．７５以上０．９以下である。比（μＡ／μＢ）を上記範囲とすることにより、初めて本発明の効果である工程中の蛇行と巻きずれがなく、粘着テープの転写跡の少ないフィルムロールとすることができる。
【００２３】
凹凸の個数（Ｎ）は、１０個／１００ｍｍ２以上１００個／１００ｍｍ２以下であることが好ましく、より好ましくは１５個／１００ｍｍ２以上８５個／１００ｍｍ２以下であり、更に好ましくは２０個／１００ｍｍ２以上７０個／１００ｍｍ２以下である。
【００２４】
また、凹凸の高さ（Ｈ）は、好ましくは３μｍ以上２５μｍ以下であり、より好ましくは３μｍ以上２０μｍ以下であり、更に好ましくは５μｍ以上１５μｍ以下である。
【００２５】
また、本発明においては、凹凸の個数（Ｎ）と凹凸の高さ（Ｈ）が、下記の式（４）と（５）の範囲内にあることが好ましい。
【００２６】
Ｈ≧−０．１７５Ｎ＋１０            （４）
Ｈ≦−０．１７５Ｎ＋２０            （５）
凹凸は、刻印ロールのパターンや温度、圧着圧力などを調整し形成することができる。
【００２７】
また、凹凸形成部における凹凸のある部分の面積は、フィルムの単位長さあたり２５％を超え５０％以下であることが好ましく、より好ましくは２５％を超え４５％以下であり、更に好ましくは２７％を超え４５％以下である。
【００２８】
凹凸は、フィルムロールの幅に応じて、高さと個数を変更する。本発明においては、凹凸の高さ（Ｈ）と１００ｍｍ２あたりの個数（Ｎ）の積をフィルムロールの幅（Ｌ）で除した値（Ｈ×Ｎ／Ｌ）が、０．０５以上０．８以下であることが好ましく、より好ましくは０．１以上０．７５以下であり、更に好ましくは０．１５以上０．７以下である。
【００２９】
限定はされないが、凹凸のある部分の表裏の摩擦係数の比は、０．６５以上０．９５以下であることが好ましく、より好ましくは０．７以上０．９３以下であり、更に好ましくは０．７５以上０．９以下である。
【００３０】
フィルム表面に凹凸を形成させる方法としては、限定はされないが、四角錐や円錐状の突起が刻印されたリング同士または刻印リングと表面が平坦なロールを圧着し、これらロール間にフィルムを通過させる方法がとられる。
【００３１】
刻印リングと表面が平坦なＨＣｒメッキ、セラミックコーティングなどの比較的硬度の高いロールを圧着させると刻印リング側のみフィルムの片面に凹凸が形成され、刻印リング同士や平坦ロールにウレタンゴムなどの弾性を有する材質を用いるとフィルムの両面に凹凸を形成させることが出来る。
【００３２】
刻印リングとしては、炭素鋼、ステンレススチール、セラミックコーティングおよびＨＣｒメッキなどの材質の刻印リングを使用することができる。刻印リングは、特に限定はされないが、突起形成部分の幅５〜３０ｍｍ程度、刻印の形状は、突起のピッチが幅方向、長手方向とも０．５〜５ｍｍ程度、突起の高さが０．３〜３ｍｍ程度であるが、リングの幅、突起のピッチ、高さとも必要に応じて選ぶことができる。また、平坦ロールは特に限定はされないが、ウレタンゴム、ステンレススチール、セラミックコーティングおよびＨＣｒメッキなどの材質から必要に応じて最適なものを選択する。
【００３３】
次に、本発明の凹凸形成について図面に基づいて説明する。図１は、本発明のフィルム幅方向の両端部分に凹凸を形成する方法を例示説明するための概略側面図であり、第２図は、同第１図の概略平面図である。
【００３４】
図１において、フィルム１は、回転する刻印ロール２と対向ロール３に把持され、フィルム進行方向４に搬送されて、フィルムロール５として巻き取られる。その際、刻印ロール２により、フィルム１幅方向の両端部分に凹凸が刻印される。第２図において、フィルム１は、フィルム進行方向４に搬送される過程で、フィルム１の幅方向の両端部の位置に配置された刻印ロール２により、刻印部分６で凹凸パターン７が刻印される。
【００３５】
また、図３は、本発明で用いられる凹凸パターンを例示説明するための概略拡大平面図である。図３は、フィルム長手方向８に対する幅方向のフィルム端部９に刻印された凹凸パターン７を例示している。
【００３６】
凹凸形成は、常温で行っても、加熱下で行っても構わない。加熱下で凹凸を形成する場合は、刻印リングを外部ヒーターにより加熱する方法、内部に加熱手段を有する刻印リングを用いる方法、加熱された平坦ロールを用いる方法、あるいはフィルムをあらかじめ加熱してから刻印リングを通過させる方法などが用いられる。刻印リングや平坦ロールを加熱する場合は、刻印リングやロール円周の温度を均一化させるために、刻印ロール内部に熱電対をなどの温度測定手段を有し、温度コントロールが可能とすることが望ましい。加熱温度は、好ましくは、熱可塑性樹脂のガラス転移点以上融点以下の温度範囲から選択される。
【００３７】
凹凸形成は、フィルム製造の工程中で行ってもよく、または、フィルムが必要な製品幅や長さにスリッターにより裁断された後に、凹凸形成のための専用工程で行ってもかまわ    ない。フィルム製造工程を簡略化させ製造コストを下げるためには、フィルム製造工程中の中間製品の巻き取り工程や裁断工程に、先に述べた刻印リングと平坦ロールを設置して凹凸加工を行っても良いし、平坦ロールの代わりにこれら工程中のフィルム搬送ロール上に刻印ロールを設置して凹凸加工を行ってもよい。
【００３８】
本発明において熱可塑性樹脂フィルムの厚みは、５０μｍ以上５００μｍ以下であることが好ましく、より好ましくは７０μｍ以上３６０μｍ以下である。また、フィルムのヘイズは、５％以下であることが好ましく、より好ましくは３％以下であり、さらに好ましくは２％以下である。ヘイズがこのような熱可塑性樹脂フィルムは、光学用フィルムなどの工業材料用途で好適に使用される。
【００３９】
本発明において熱可塑性樹脂フィルムは、長手方向と幅方向の二軸に延伸配向されていると、機械強度などの物理的性質が良好となり、加工工程での工程適正や最終製品とした場合の品位が優れるたものとなる。また、二軸延伸後に熱処理することにより、後加工工程での加熱時に収縮しにくくなり、寸法安定性が向上する。
【００４０】
二軸延伸の方法としては、未延伸の熱可塑性樹脂フィルムを、長手方向あるいは幅方向に延伸し、続いて先の延伸方向と直行する方向の延伸を行う逐次二軸延伸や、長手方向と幅方向に一度に延伸する同時二軸延伸が採用される。
【００４１】
逐次二軸延伸の場合は、押出機を用いて熱可塑性樹脂を溶融し、スリット状の吐出口を有する口金からシート状に押出し、冷却ロール状で冷却して非晶質のフィルムを得る。続いて、この非晶質のフィルムを温度制御された数本のロールに接触通過させる方法や赤外線ヒーターなどのヒーターの輻射熱による加熱などの方法により、熱可塑性樹脂のガラス転移温度以上の温度に加熱し、前後するロールの周速差などを用いて長手方向に延伸する。このときの延伸倍率は、熱可塑性樹脂がポリエチレンテレフタレートの場合、２〜８倍程度である。この場合、延伸は１段階で行っても２段階以上で段階的に行ってもかまわない。
【００４２】
長手方向に延伸されたフィルムは、一旦冷却され、引き続きステンターオーブンにより幅方向に延伸される。フィルムは、ステンターオーブン内のレール上を走行するクリップに把持された状態で、オーブン中で再び熱可塑性樹脂のガラス転移温度以上に加熱されて、クリップが走行するレールの広がりに伴い、幅方向に延伸される。幅方向の延伸倍率は、熱可塑性樹脂がポリエチレンテレフタレートの場合、２〜５倍程度延伸される。
【００４３】
長手方向と幅方向に延伸された熱可塑性樹脂フィルムは、引き続き熱処理される。熱処理は、幅方向の延伸に引き続き同じステンターオーブン内で行っても良いし、幅方向の延伸を行ったステンターオーブンとは別のオーブンで行っても良い。熱処理の温度は、熱可塑性樹脂がポリエチレンテレフタレートの場合、１８０℃〜２５０℃程度の比較的高温で行うことができる。熱処理を行うことにより、その後の加工工程や最終製品として使用時に高温下に晒されたときの寸法安定性が向上する。また、熱処理後に、長手方向または／および幅方向に、フィルムを数％弛緩させることにより、更に寸法安定性を向上させることができる。
【００４４】
同時二軸延伸の方法について説明する。同時二軸延伸の場合も逐次二軸延伸同様に、非晶質のシート状フィルムを得て、この非晶質のシート状フィルムを、クリップ走行の動力源としてリニアモーターを用いて、フィルムの走行方向において任意にクリップの速度を変更できるステンターオーブンにより、長手方向と幅方向を同時に延伸する。非晶質のシート状フィルムをクリップで把持し、オーブン中で熱可塑性樹脂のガラス転移温度以上に加熱し、クリップの走行経路を徐々に広げながら、同時にクリップの速度を上げていくことにより、フィルムの長手方向と幅方向を同時に延伸する。このような方法で二軸延伸された熱可塑性樹脂フィルムは、逐次二軸延伸同様に、熱処理と弛緩処理が施される。
【００４５】
同時二軸延伸により得られた熱可塑性樹脂フィルムは、逐次二軸延伸で得られた熱可塑性樹脂フィルムに比べて、異方性が少なく加熱時の歪みなどが少なく、またフィルム製造の工程中でロールに接触する機会が逐次二軸延伸に比べて少ないため、表面のキズなどの欠点が少なく、好ましい延伸方式である。
【００４６】
二軸に延伸されたフィルムは、一旦広幅の巻き取り機で中間製品として巻き取られた後、スリッターにより、必要な幅と長さに裁断される。先に述べたように、凹凸形成処理はこれらの工程で施されることが望ましい。
【００４７】
熱可塑性樹脂フィルムには、フィルムの片面または両面に、接着性付与などを目的として各種塗材を塗布することができる。例えば、光学用フィルムの場合、反射防止層や、ハードコート層、光拡散のためのマット層などを、フィルムの片面または両面に形成することができる。
【００４８】
塗材としては、ポリエステル、アクリルポリマー、ポリアミドおよびポリウレタンなどの水溶液または水分散液が用いられる。塗材の塗布方法としては、ロールコーター、グラビアコーターおよびバーコーターなどの方法を用いることができる。塗布の工程は、熱可塑性樹脂フィルムの延伸の前、延伸工程の途中、あるいは延伸・熱処理を行った後など、必要に応じて選ぶことができるが、延伸の前や延伸工程の途中などフィルム製造工程内で行うと、工程を簡略化することができる。塗材を塗布する前に、フィルムにコロナ放電処理などの処理を行うことは、フィルム表面の濡れ性を改善させ塗布を安定させるために有効な手段である。
【００４９】
［物性の測定方法および効果の評価方法］
本発明における物性の測定方法および効果の評価方法は、次のとおりである。
【００５０】
（ａ）フィルムの摩擦係数
ＨＥＩＤＯＮトライボギアμｓ９４ｉの測定子に、東レ株式会社製ポリエステルフィルム“ルミラー”（登録商標）１２Ｓ１０をセットし、摩擦係数を測定した。凹凸の形成がフィルムの片面のみの場合は、凹凸が形成された面の凹凸部分をフィルムの両端部分で１０点ずつ（合計２０点）測定し、その平均をμＡとした。凹凸がフィルムの両端部分の両面に形成されている場合は、フィルムの両端部分で両面を１０点ずつ（合計４０点）測定し、その平均をμＡとした。また、フィルムの幅方向中央部分の凹凸のない部分の両面をそれぞれ１０点（合計２０点）測定し、その平均をμＢとした。
【００５１】
表裏の摩擦係数の比は、上記凹凸部分の摩擦係数を両面測定し、数値の大きい方を分母として算出した。
【００５２】
（ｂ）凹凸の高さ
ソニー・プレシジョン・テクノロジー株式会社製のデジタルマイクロメーターμメイトＭ−３０を用いて、フィルムの両端部の凹凸が形成された部分と凹凸のない部分の厚みを片側１０点ずつ測定して平均し、その差をもって凹凸の高さとした。
【００５３】
（ｃ）凹凸の個数
スカラ株式会社製デジタルマイクロスコープＤＧ−２Ａを用いて、倍率５０倍でフィルム両端部の凹凸が形成された部分を片側５視野ずつ合計１０視野観察して、凹と凸の個数をカウントし１００ｍｍ２に換算した。凹凸が形成された部分とは、フィルム幅方向の端部の最も外側の凹凸〜最も内側の凹凸の範囲内のことである。
【００５４】
なお、凹凸が両面に形成されている場合は片面５視野ずつ合計２０視野観察する。
【００５５】
（ｄ）凹凸面積
上記の（ｃ）と同様に、フィルム両端部の凹凸が形成された部分を片側５視野ずつ合計１０視野観察し、凹凸のある部分の面積を測定視野面積で除して、１００倍した。なお、凹凸の形状が楕円または不定形の場合は、長径と短形の平均を直径とした円として面積を算出した。
【００５６】
なお、凹凸が両面に形成されている場合は片面５視野ずつ合計２０視野観察する。
【００５７】
（ｅ）フィルム厚み
上記の（ｂ）の凹凸のない部分の厚みの平均を、フィルム厚みとした。
【００５８】
（ｆ）フィルムのヘイズ
ＪＩＳ  Ｋ  ７１０５：１９８１に従い、フィルムの凹凸のない部分１０点について全光線透過率Ｔｔ（％）と散乱光透過率Ｔｄ（％）を求め、ヘイズ（Ｔｄ／Ｔｔ×１００）（％）を算出した。
【００５９】
（ｇ）巻ずれ
フィルムの中間製品をスリッターにより裁断し、長さ１５００ｍを紙管に巻き取りフィルムロールとする。このフィルムロールの両端面にフィルムのずれ量を測定した。巻ずれが数カ所で発生している場合は最も大きいずれ量を測定する。
【００６０】
（ｈ）粘着テープの転写跡
上記の（ｇ）で紙管に巻き取ったフィルムを巻き戻し、蛍光灯下でテープ跡の確認できる長さを測定した。なお、粘着テープは、リンテック株式会社製ＴＬ−８３を用いた。
【実施例】
【００６１】
以下、実施例に基づき本発明の実施態様を説明するが、本発明はこれらの態様に限られるものではない。
【００６２】
（実施例１）
実質的に不活性粒子を含まないポリエチレンテレフタレートを、１８０℃の温度で５時間、３ｔｏｒｒの減圧下で乾燥し、押出し機に投入して２８０℃の温度で溶融した後、濾過精度８μｍのフィルターで濾過後、口金からシート状に押し出した。押し出されたシート状物を、静電印加キャスト法により表面温度２０℃の温度の冷却ロール上で冷却固化し、実質的に非晶質の未延伸フィルムを得た。この未延伸フィルムを、ロール群からなる長手方向延伸機で９３℃の温度で３．２倍延伸し、冷却して一軸延伸フィルムを得た。この一軸延伸フィルムの両面に、バーコーターを用いて、下記の組成からなる塗液を塗工した後、ステンターオーブンにより９７℃の温度で３．５倍幅方向に延伸し、引き続いて同オーブン内で２２８℃の温度で２０秒熱処理し、厚み１２５μｍの二軸延伸ポリエチレンテレフタレートフィルムの中間製品を得た。
【００６３】
この二軸延伸ポリエチレンテレフタレートフィルムを、スリッターにより、巻出し張力５０ｋｇ／ｍ、巻取り張力２０ｋｇ／ｍ、巻取り面圧３ｋｇ／ｍ、スリット速度１００ｍ／分でスリットして、フィルムロールを得た。スリッターには、凹凸形成用の刻印ロールと平坦ロールを設置し、スリット後の製品（フィルム）の幅方向両端部分に、表１示した凹凸面積で凹凸を形成させた。
【００６４】
この二軸延伸ポリエチレンテレフタレートフィルムの各特性および評価結果は、表１のとおりであった。また、巻ずれおよび粘着テープ跡の評価結果は、表２のとおりであり、いずれも非常に少なく良好であった。
【００６５】
［塗液の処方］
下記のポリエステル樹脂エマルジョン１００重量部に対し、下記のメラミン系架橋剤液を５重量部と、平均粒径が０．１μｍのコロイダルシリカ粒子を１重量部添加したものを塗液とした。
【００６６】
〔ポリエステル樹脂〕
下記組成の酸成分とジオール成分を共重合して得られたポリエステル共重合体のエマルジョン。
＜酸成分＞    
・テレフタル酸                              ５０モル％
・イソフタル酸                              ４０モル％
・５−ナトリウムスルホイソフタル酸          １０モル％
＜ジオール成分＞
・エチレングリコール                        ９６モル％
・ネオペンチルグリコール                      ３モル％
・ジエチレングリコール                        １モル％。
【００６７】
〔メラミン系架橋剤〕
イミノ基型メチル化メラミンを、イソプロピルアルコールと水との混合溶媒（１０／９０（重量比））で希釈した液。
【００６８】
（実施例２〜３、比較例１〜６）
フィルムの厚み、スリット後の製品幅および凹凸形成条件を表１のとおり変更したこと以外は、実施例１と同じ方法でポリエチレンテレフタレートのフィルムロールを得た。フィルムロールの各特性および評価結果は、表１と２のとおりである。μＡ／μＢが本発明で規定している範囲にある場合は、巻ずれおよび粘着テープ跡とも少なく良好であった。μＡ／μＢが本発明で規定している範囲外の場合は、巻ずれおよび粘着テープ跡の両方を良好なものとすることはできなかった。
【００６９】
（実施例４）
実施例1と同様の方法でポリエチレンテレフタレートの未延伸フィルムを得た。この未延伸フィルムに実施例１と同じ塗液を塗工後、クリップ走行の動力源としてリニアモーターを用いた同時二軸延伸機構を有するステンターオーブンにより９８℃で長手方向に３．３倍、幅方向に３．８倍延伸し２２５℃で１５秒熱処理を行い２５０μｍの二軸延伸ポリエチレンテレフタレートフィルムを得た。スリット後の製品幅および凹凸形成条件を表１のとおり変更した。フィルムロールの各特性および評価結果は、表１と２のとおりである。巻ずれおよび粘着テープ跡は、いずれも非常に少なく良好であった。
【００７０】
【表１】
0005266611.tif 000002
【００７１】
【表２】
0005266611.tif 000003
【産業上の利用可能性】
【００７２】
本発明の熱可塑製樹脂フィルムロールは、光学用フィルム、表面保護材、磁気記録媒体、感熱転写材、電気絶縁材料、離型材および包装材料等の用途に好適であり、特に光学用フィルムと表面保護材など透明性が求められる用途に有効である。
【００７３】
本発明の熱可塑製樹脂フィルムロールは、、加工工程での搬送性が良好で巻きずれがなく、粘着テープの転写跡が少なく、フィルムの製造および加工工程の歩留まりを上げることができる。
【図面の簡単な説明】
【００７４】
【図１】図１は、本発明のフィルム幅方向の両端部分に凹凸を形成する方法を例示説明するための概略側面図である。
【図２】図２は、第１図の概略平面図である。
【図３】図３は、本発明で用いられる凹凸パターンを例示説明するための概略拡大平面図である。
【符号の説明】
【００７５】
１：  フィルム
２：  刻印ロール
３：  対向ロール
４：  フィルム進行方向
５：  フィルムロール
６：  刻印部分
７：  凹凸パターン
８：  フィルム長手方向
９：  フィルム端部
【図１】
0005266611.tif 000004
【図２】
0005266611.tif 000005
【図３】
0005266611.tif 000006